(57)【特許請求の範囲】
【請求項１】
（ａ）内表面および外表面に緻密層を有し、
（ｂ）内表面における孔径が外表面における孔径よりも小さく、
（ｃ）内表面から外表面に向かって当初空孔率が増大し、少なくともひとつの極大部を通過後、再び外表面側で空孔率が減少し、
（ｄ）微粒子の通過試験によって得られる排除限界粒子径をφmax[μｍ]、内表面の孔径をｄIS[μｍ]、φmaxを超えるｄISの存在割合をＤＲ［％］としたとき、２［％］≦ＤＲ≦２０［％］であり、
（ｅ）ポリスルホン系高分子とポリビニルピロリドンとを含み、
（ｆ）上水（浄水）または飲料処理に用いるものであり、
（ｇ）緻密層の背後の部分はスポンジ状支持層であり、
（ｈ）ポリスルホン系高分子は、ポリスルホンおよび／またはポリエーテルスルホンである
ことを特徴とする高分子多孔質中空糸膜。
【請求項２】
中空糸膜の内表面をＩＳ、中空糸膜の断面での空孔率極大部をＣＳmaxとし、各部位の孔径をそれぞれｄIS、ｄCSmax、各部位の空孔率をｐIS、ｐCSmaxとしたとき、
（ａ）０．００１[μｍ]≦ｄIS≦１[μｍ] かつ
（ｂ）０．１[μｍ]≦ｄCSmax≦１０[μｍ] かつ
（ｃ）５［％］≦ｐIS≦３０［％］ かつ
（ｄ）４０［％］≦ｐCSmax≦８０［％］
である請求項１記載の高分子多孔質中空糸膜。
【請求項３】
中空糸膜の内表面をＩＳ、中空糸膜の外表面をＯＳ、中空糸膜の断面を内表面から外表面方向に８等分したときの各部分を内表面方向から順にＣＳ1、ＣＳ2、ＣＳ3、ＣＳ4、ＣＳ5、ＣＳ6、ＣＳ7、ＣＳ8とし、各部位の孔径をそれぞれｄIS、ｄOS、ｄCS1、ｄCS2、ｄCS3、ｄCS4、ｄCS5、ｄCS6、ｄCS7、ｄCS8、各部位の空孔率をｐIS、ｐOS、ｐCS1、ｐCS2、ｐCS3、ｐCS4、ｐCS5、ｐCS6、ｐCS7、ｐCS8としたとき、
（ａ）ｄIS≦ｄCS1＜ｄCS2≦ｄCS3≧ｄCS4＞ｄCS5＞ｄCS6＞ｄCS7＞ｄCS8≧ｄOS かつ
（ｂ）ｐIS＜ｐCS1≦ｐCS2＜ｐCS3＞ｐCS4≧ｐCS5≧ｐCS6≧ｐCS7≧ｐCS8＞ｐOS
である請求項１または２記載の高分子多孔質中空糸膜。
【請求項４】
バブルポイントによって得られる最大孔径をｄＢmax[μｍ]、２５℃における純水の透過性をＦ[Ｌ／（ｈ・ｍ2・ｂａｒ）]としたとき、
（ａ）(１／１００００)・Ｆ≦ｄＢmax≦（１／４０００）・Ｆ かつ
（ｂ）０．０５[μｍ]≦ｄＢmax≦１[μｍ]
であることを特徴とする請求項１〜３いずれかに記載の高分子多孔質中空糸膜。
【請求項５】
中空糸膜全体における親水性高分子の含量をＣa[重量％]、内表面における親水性高分子の含量をＣi[重量％]、外表面における親水性高分子の含量をＣo[重量％]としたとき、
（ａ） １[重量％]≦Ｃa≦１０[重量％] かつ
（ｂ） Ｃa≦ＣiかつＣa≦Ｃo かつ
（ｃ） Ｃo≦Ｃi
であることを特徴とする請求項１〜４いずれかに記載の高分子多孔質中空糸膜。
【請求項６】
請求項１〜５のいずれか１項に記載の高分子多孔質中空糸膜を製造する製造方法であって、
中空糸膜を６０〜１００℃の熱水へ３０〜１２０分浸漬させる加熱処理工程を備える
ことを特徴とする高分子多孔質中空糸膜の製造方法。
【発明の詳細な説明】
【技術分野】
【０００１】
本発明は、水性流体の処理に使用される高分子多孔質中空糸膜に関する。詳しくは、疎水性高分子と親水性高分子を含んでなり、内表面および外表面に緻密層を有し、内表面から外表面に向かって当初空孔率が増大し、少なくともひとつの極大部を通過後、再び外表面側で空孔率が減少する特徴的な構造を有し、主として分離特性を規定する内表面の孔径と排除限界粒子径が特定の関係にあることによって、長期間の安定した膜性能、洗浄による膜性能の回復性に優れた高分子多孔質中空糸膜に関するものである。
【背景技術】
【０００２】
水性流体の処理を目的とした中空糸膜は、精密濾過、限外濾過などの工業用途や、血液透析、血液濾過、血液透析濾過などの医療用途に広く利用されており、その素材としてはセルロース、酢酸セルロース、ポリエチレン、ポリスルホン、ポリフッ化ビニリデン、ポリカーボネート、ポリアクリロニトリルなどが用いられている。
【０００３】
このような中空糸膜に求められる基本的な特性としては、例えば、次の各点が挙げられる。
（１）被除去物質の除去性が高いこと
（２）透過物質の透過性が高いこと
（（１）、（２）をあわせて分画特性）
（３）処理流体の透過性が高いこと（透過性）
（（１）、（２）、（３）をあわせて膜特性）
（４）強度が十分に高く破断やリークしにくいこと（強度）
（５）分画特性が経時的に低下しないこと（分画特性の保持性）
（６）処理流体の透過性が経時的に低下しないこと（透過性の保持性）
（（５）、（６）をあわせて膜特性の保持性）
また、基本的に単回使用で廃棄される医療用途以外の膜においては、
（７）洗浄による分画特性の回復に優れていること（分画特性の回復性）
（８）洗浄による透過性の回復に優れていること（透過性の回復性）
（（７）、（８）をあわせて膜特性の回復性）
も加えられる。
【０００４】
従来、中空糸膜は上記（３）の濾過性能の向上に注目して開発されたものが多く、それ以外の特性が犠牲になることがあった。膜の透過性を向上させるには、孔径を大きくする方法が一般的であるが、これは同時に分画性能と強度の低下を招く傾向にある。
【０００５】
中空糸膜は膜の構造から、中空糸膜の膜厚方向で孔径が実質的に変化しない対称膜と、孔径が連続的あるいは不連続に変化し、膜の内表面、内部、外表面で孔径が異なっている非対称膜に大別される。このうち対称膜は、濾過にあたって膜厚部分全体が流体の流れに対し大きな抵抗を示し、大きな流量を得ることが困難である上、溶質（被除去物質）の目詰まりが生じやすいという欠点がある。
【０００６】
流体の濾過による被除去物質の除去には、膜表面の孔径による表層効果と、膜厚部分による深層効果の双方による寄与がある。このうち主として深層効果に依存する分離は、分画特性の鋭敏化が期待できるが、ある程度の厚みを利用しての分離であるため、大きな流量を得るのが困難であり、非除去物質の目詰まりによって経時的に流量が低下するという短所が存在する。前述の対称膜においては、この深層効果の寄与が比較的大きいために、上記の欠点が顕在化しやすいと考えられる。
【０００７】
このような背景から、分画特性と透過性を主として規定する薄い緻密層を設けた非対称膜の検討がなされている。特許文献１では、内面に存在する孔の形が滑らかな周を有する楕円形〜円形で最大長径が少なくとも０．１μｍであり、外面にスキン層、断面にマクロボイドを有さない芳香族ポリスルホン中空糸膜が開示されている。この技術においては、孔の形を楕円形〜円形にすることでシャープな分画特性を実現し、血液濾過時に血球成分に対してかかる局部的な力を低減させることで溶血などの問題を解決しうるとされている。
確かに孔の形を制御することでこのような効果は期待できるであろうが、ここでは、断面部分での構造についての配慮が不十分であり、特に膜特性の保持性や膜特性の回復性についての配慮は欠落している。
【０００８】
特許文献２では、芳香族ポリスルホンとポリビニルピロリドンからなり、特定のポリビニルピロリドン含量、膜構造、破断強度が規定された中空糸状精密濾過膜が開示されている。この膜は、透過性を向上させるために、膜内表面の孔径を制御することが好ましく、具体的には、濾過により阻止しようとする物質の径よりも小さい孔径でなければならず、０．０１〜１μｍ、好ましくは０．０５〜０．５μｍであるとされている。しかしながら、孔の形状やサイズによっては孔径を測定しても誤差が大きくなるため、内圧濾過時の阻止径が０．０１５〜１μｍであることが必要であるとされている。また、膜の破断強度が５０ｋｇｆ／ｃｍ2未満では、リーク等が多発し実用的でないことから、少なくとも５０ｋｇｆ／ｃｍ2以上であるとの記載が見られる。また、濾過液が血液であった場合の配慮として、血漿タンパク質の吸着を抑制するために親水性であるポリビニルピロリドンの膜内表面における濃度が２０〜４５重量％であるとされている。この技術においては、高い強度、高い透水性能（高い透過性）、目詰まりが少ないこと（分画特性の保持性）について考慮されており、事実、これらの問題点についてある程度の解決はなされているものと考えられるが、上水膜、飲料処理膜として長期間にわたり使用した場合の膜性能の保持性、洗浄による膜特性の回復性についての記載は見られず、未だ配慮が不十分であると言わざるを得ない。
【０００９】
特許文献３では、ε−カプロラクタム可溶性のポリマーからなり、５００〜５００００００ダルトンの分離限界を有する分離層Ａ、流体力学的抵抗は分離層Ａおよび層Ｃに対して無視できるほど小さい支持層Ｂ、孔径は分離層Ａよりは大きいが支持層Ｂよりは小さい層Ｃの多層多重構造からなる半透膜が開示されているが、この技術において解決すべき課題として記載されているのは、分離限界および流体力学的透過性が正確に調整でき、その際、分離限界とは独立して流体力学的透過性が正確に調整でき、これにより要求に応じて低域、中間域または高域の透過度を有する指定の分離限界を有する膜の製造が可能となる膜の提供とされており、強度、膜特性の保持性、膜性能の回復性については配慮されていない。
【００１０】
また、構造的にはこれに類似した膜として特許文献４では、膜内壁部表面近傍層における微細孔の孔径が５００ｎｍ以下であり、膜厚方向断面に分布する微細孔の分布において少なくとも１つ以上の極大孔径を有し、その極大孔径が特定の値である膜が開示されている。この技術は、実質的には生体適合性に優れた医療用膜についてのものであり、血液と接触する内表面の緻密化で高分子量タンパク質の膜内部への侵入の抑制、高分子量タンパク質と膜の接触面積低減を図り、生体適合性の向上を狙っている。また、膜断面の孔径極大部を経て、外面近傍で再び緻密な構造とするのは、膜外面からのエンドトキシンフラグメントの侵入を抑制するためである。すなわち、膜の密−疎−密構造は、血液処理膜としての物質除去能力、生体適合性、エンドトキシン侵入抑制のために必要な構造であり、それ以外、例えば、膜特性の保持性、膜性能の回復性との関わりについての記載は見られない。
【特許文献１】特公平０７−０２２６９０号公報
【特許文献２】特許第３５９４９４６号公報
【特許文献３】特表平１１−５０６３８７号公報
【特許文献４】特開平０９−０４７６４５号公報
【発明の開示】
【発明が解決しようとする課題】
【００１１】
本発明の課題は、上水（浄水）膜、飲料処理膜、血液処理膜など種々の水性流体処理膜において、優れた分画特性、透過性を有しながら、モジュール成形時や実際の使用時に破断やリークを招くことのない十分な強度を有し、これらの性能、特性の経時的な低下の抑制が実現され、洗浄による膜特性の回復性に優れた高分子多孔質中空糸膜を提供することにある。
【課題を解決するための手段】
【００１２】
本発明者らは、水性流体の処理に使用される中空糸膜に要求される基本特性である膜特性（分画特性および透過性）、強度、膜特性の保持性、膜特性の回復性、全てに配慮し、これらを高いレベルで同時に実現した高分子多孔質中空糸膜を得るために鋭意検討した結果、特定の構成により上記課題を解決することができ、本発明に至った。
【００１３】
すなわち本発明の高分子多孔質中空糸膜は、
（１）疎水性高分子と親水性高分子を含んでなり、
（ａ）内表面および外表面に緻密層を有し、
（ｂ）内表面における孔径が外表面における孔径よりも小さく、
（ｃ）内表面から外表面に向かって当初空孔率が増大し、少なくともひとつの極大部を通過後、再び外表面側で空孔率が減少し、
（ｄ）微粒子の通過試験によって得られる排除限界粒子径をφmax[μｍ]、内表面の孔径をｄIS[μｍ]、φmaxを超えるｄISの存在割合をＤＲ［％］としたとき、２［％］≦ＤＲ≦２０［％］である
ことを特徴とする。
（２）中空糸膜の内表面をＩＳ、中空糸膜の外表面をＯＳ、中空糸膜の断面での空孔率極大部をＣＳmaxとし、各部位の孔径をそれぞれｄIS、ｄOS、ｄCSmax、各部位の空孔率をｐIS、ｐOS、ｐCSmaxとしたとき、
（ａ）０．００１[μｍ]≦ｄIS≦１[μｍ]  かつ
（ｂ）０．１[μｍ]≦ｄCSmax≦１０[μｍ]  かつ
（ｃ）５［％］≦ｐIS≦３０［％］  かつ
（ｄ）４０［％］≦ｐCSmax≦８０［％］
であることを特徴とする。
（３）中空糸膜の内表面をＩＳ、中空糸膜の外表面をＯＳ、中空糸膜の断面を内表面から外表面方向に８等分したときの各部分を内表面方向から順にＣＳ1、ＣＳ2、ＣＳ3、ＣＳ4、ＣＳ5、ＣＳ6、ＣＳ7、ＣＳ8とし、各部位の孔径をそれぞれｄIS、ｄOS、ｄCS1、ｄCS2、ｄCS3、ｄCS4、ｄCS5、ｄCS6、ｄCS7、ｄCS8、各部位の空孔率をｐIS、ｐOS、ｐCS1、ｐCS2、ｐCS3、ｐCS4、ｐCS5、ｐCS6、ｐCS7、ｐCS8としたとき、
（ａ）ｄIS≦ｄCS1＜ｄCS2≦ｄCS3≧ｄCS4＞ｄCS5＞ｄCS6＞ｄCS7＞ｄCS8≧ｄOS  かつ
（ｂ）ｐIS＜ｐCS1≦ｐCS2＜ｐCS3＞ｐCS4≧ｐCS5≧ｐCS6≧ｐCS7≧ｐCS8＞ｐOS
であることを特徴とする。
（４）バブルポイントによって得られる最大孔径をｄＢmax[μm]、２５℃における純水の透過性をＦ[Ｌ／（ｈ・ｍ2・ｂａｒ）]としたとき、
（ａ）(１／１００００)・Ｆ≦ｄＢmax≦（１／４０００）・Ｆ  かつ
（ｂ）０．０５[μｍ]≦ｄＢmax≦１[μｍ]
であることを特徴とする。
（５）中空糸膜全体における親水性高分子の含量をＣa[重量％]、内表面における親水性高分子の含量をＣi[重量％]、外表面における親水性高分子の含量をＣo[重量％]としたとき、
（ａ）  １[重量％]≦Ｃa≦１０[重量％]  かつ
（ｂ）  Ｃa≦ＣiかつＣa≦Ｃo  かつ
（ｃ）  Ｃo≦Ｃi
であることを特徴とする。
（６）疎水性高分子がポリスルホン系高分子であることを特徴とする。
（７）親水性高分子がポリビニルピロリドンであることを特徴とする。
【発明の効果】
【００１４】
本発明の高分子多孔質中空糸膜は、上水（浄水）膜、飲料処理膜、血液処理膜など種々の水性流体処理膜に利用が可能であり、特に膜特性の保持性、洗浄による膜特性の回復性に優れることから、上水（浄水）膜、飲料処理膜などの工業用膜として好ましく利用され得る。
【発明を実施するための最良の形態】
【００１５】
以下、本発明を詳細に説明する。
本発明の高分子多孔質中空糸膜は、疎水性高分子と親水性高分子を含んでなることが好ましく、疎水性高分子としては、例えば、ポリエステル、ポリカーボネート、ポリウレタン、ポリアミド、ポリスルホン（以下ＰＳｆと略記する）、ポリエーテルスルホン（以下ＰＥＳと略記する）、ポリメチルメタクリレート、ポリプロピレン、ポリエチレン、ポリフッ化ビニリデンなどが例示される。中でも、下記の化１、化２で示される繰返し単位を有するＰＳｆ、ＰＥＳなどのポリスルホン系高分子は高い透水性の膜を得るのに有利であり、好ましい。ここで言うポリスルホン系高分子は、官能基やアルキル基などの置換基を含んでいてもよく、炭化水素骨格の水素原子はハロゲンなど他の原子や置換基で置換されていてもよい。また、これらは単独で使用しても、２種以上を混合して使用してもよい。
【００１６】
【化１】
0005433921.tif 000002
【化２】
0005433921.tif 000003
【００１７】
本発明における親水性高分子としては、例えば、ポリエチレングリコール、ポリビニルアルコール、ポリビニルピロリドン（以下ＰＶＰと略記する）、カルボキシメチルセルロース、デンプンなどの高分子炭水化物などが例示される。中でも、ポリスルホンとの相溶性、水性流体処理膜としての使用実績から、ＰＶＰが好ましい。これらは単独で使用しても、２種以上を混合して使用してもよい。ＰＶＰの分子量としては重量平均分子量１００００〜１５０００００のものが好ましく用いられ得る。具体的には、ＢＡＳＦ社より市販されている分子量９０００のもの（Ｋ１７）、以下同様に４５０００（Ｋ３０）、４５００００（Ｋ６０）、９０００００（Ｋ８０）、１２０００００（Ｋ９０）を用いるのが好ましい。
【００１８】
本発明の高分子多孔質中空糸膜は、内表面および外表面に緻密層を有し、内表面における孔径が外表面における孔径よりも小さく、内表面から外表面に向かって当初空孔率が増大し、少なくともひとつの極大部を通過後、再び外表面側で空孔率が減少する構造であることを特徴とする。本発明における孔径、空孔率は乾燥膜の電子顕微鏡写真をコンピュータに取り込み、画像解析ソフトにより解析して数値化することにより求められる。具体的には、画像解析ソフトに読み込んだ画像の総面積、空孔部分の面積の総和、空孔部分の個数から、次の式［１］で空孔率が、式［２］および［３］で孔径（平均孔径）が求められる。
空孔率［％］＝１００×（空孔部分の面積の総和／読み込んだ画像の総面積）  ［１］
空孔の面積（平均空孔面積）［μｍ2］＝空孔部分の面積の総和／空孔部分の個数  ［２］
孔径（平均孔径）［μｍ］＝（平均空孔面積／π）1/2  ［３］
【００１９】
本発明において、孔の形状は特に制限されないが、上記の式［３］でわかるように孔を円形と近似してその面積から孔径を算出しているので、スリット状、紡錘状、不定形状などの形状で円形から著しく異なっている場合には算出値と実態との乖離が大きくなってしまうので、楕円形または円形であることがより好ましい。
【００２０】
内表面および外表面に緻密層を有し、内表面における孔径が外表面における孔径よりも小さいということは、内表面および外表面が分画特性と透過性を規定し、その分画特性と透過性への寄与は内表面側の緻密層が主、外表面側の緻密層が従であるということを意味する。水性流体を内部灌流でクロスフロー濾過により処理する場合、内表面では流体によるせん断力が生じるため、表面への被除去物質の積層を避けやすい。この際、表面に緻密層があることでよりその効果は高くなる。また、この緻密層の背後の部分は、大孔径、大空孔率のスポンジ状支持層となっているほうが、流体の抵抗が低くなり、高透過性を得られやすい点で有利である。すなわち、膜構造は、内表面−膜内部で密−疎となった構造が好ましい。これとは逆の疎−密構造では、膜厚部分への被除去物質目詰まりが進行してしまい、好ましくない。ところが、孔径には必然的に分布が存在するため、被除去物質がトラップされず、ある程度すり抜けてしまうのは避け難い。このため、内表面の薄い緻密層のみで分画特性が規定される膜では、分画特性の鈍化を来たしたり、また、鋭敏な分画特性を得るには中空糸膜の生産性が犠牲となってしまう。
【００２１】
本発明の高分子多孔質中空糸膜は、内外両表面に緻密層を持つため、内表面の緻密層をすり抜けた被除去物質は外表面の緻密層でトラップされる可能性があるため、より鋭敏な分画特性を得ることができる。
【００２２】
ここで、膜壁部分において空孔率が極大となる部位は、膜壁の中央からやや内表面よりに存在することが好ましい。このような構造をとることで、内面近傍においては表面から内部方向への孔径分布の傾きが大きくなり、分画既定層が薄くなることで透過性の向上に寄与する。また、外面近傍では内部から表面方向への孔径分布の傾きが小さくなり、深層濾過の効果によって分画に寄与する。具体的には、中空糸膜の内表面をＩＳ、中空糸膜の外表面をＯＳ、中空糸膜の断面を内表面から外表面方向に８等分したときの各部分を内表面方向から順にＣＳ1、ＣＳ2、ＣＳ3、ＣＳ4、ＣＳ5、ＣＳ6、ＣＳ7、ＣＳ8とし、各部位の孔径をそれぞれｄIS、ｄOS、ｄCS1、ｄCS2、ｄCS3、ｄCS4、ｄCS5、ｄCS6、ｄCS7、ｄCS8、各部位の空孔率をｐIS、ｐOS、ｐCS1、ｐCS2、ｐCS3、ｐCS4、ｐCS5、ｐCS6、ｐCS7、ｐCS8としたとき、
（ａ）ｄIS≦ｄCS1＜ｄCS2≦ｄCS3≧ｄCS4＞ｄCS5＞ｄCS6＞ｄCS7＞ｄCS8≧ｄOS  かつ
（ｂ）ｐIS＜ｐCS1≦ｐCS2＜ｐCS3＞ｐCS4≧ｐCS5≧ｐCS6≧ｐCS7≧ｐCS8＞ｐOS
となることが好ましい。
【００２３】
本発明の高分子多孔質中空糸膜は、内表面が緻密層であることにより、クロスフロー濾過による内表面でのせん断力の効果も効いて、膜特性が保持されやすい。さらに、密−疎−密構造の内表面が緻密層であるため、逆洗時に被除去物質が外れやすく、膜特性の回復性に優れる。外面緻密層でも被除去物質のトラップは行われていると考えられるが、逆洗時には孔径小→孔径大方向に洗浄液が流れるので、前記トラップされた被除去物質が外れやすい。また、詳細な機構は不明だが、恐らくは密−疎−密の構造のため、膜壁内部での洗浄液の流れが非直線的にランダム化することで、洗浄効果がより高まる。
【００２４】
本発明の高分子多孔質中空糸膜では、微粒子の通過試験によって得られる排除限界粒子径をφmax[μｍ]、内表面の孔径をｄIS[μｍ]、φmaxを超えるｄISの存在割合をＤＲ［％］としたとき、２［％］≦ＤＲ≦２０［％］であることが大きな特徴のひとつである。
【００２５】
膜濾過による被除去物質の除去には、膜表面の孔径による表層効果と、膜厚部分による深層効果の双方による寄与があることは既に記したが、本発明のような特性を有するのは、分画特性には表層効果の寄与が比較的大きいことを意味する。膜壁の厚みによって分離するのが深層効果であるから、この効果に依存する分離機構では、膜内部への被除去物質の目詰まりが生じやすい。これは膜特性の経時的な低下を意味し、好ましい挙動とは言えない。また、表層効果で分離されている場合、被除去物質は膜表面で留まるため、逆洗により外れやすい。すなわち、深層効果よりも、表層効果を支配的にした分離機構の膜であることが、優れた膜特性の保持性、優れた膜特性の回復性を有する膜の設計につながる。本発明においては、上記、微粒子の通過試験によって得られる排除限界粒子径をφmax[μｍ]、内表面の孔径をｄIS[μｍ]、φmaxを超えるｄISの存在割合をＤＲ［％］としたとき、２［％］≦ＤＲ≦２０［％］とすることにより、膜特性の保持性、膜特性の回復性に優れた高分子多孔質膜を得ることに至った。ここで、ＤＲが２０％を超えると、深層濾過の寄与が大きくなりすぎ、膜特性の保持性、膜特性の回復性が低下して好ましくない。また、表面の細孔にはある程度の分布が不可避であり、これを極端に狭めるのは生産性の著しい低下を招き好ましくない。このため、ＤＲが２％以上であることが好ましい。このような観点から、より好ましいＤＲの範囲は、２［％］≦ＤＲ≦１５［％］であり、さらに好ましくは３［％］≦ＤＲ≦１０［％］である。
【００２６】
本発明の高分子多孔質中空糸膜の内表面における孔径は、０．００１μｍ〜１μｍであることが好ましく、０．０１μｍ〜１μｍがより好ましい。これよりも孔径が小さいと透過性が低いため好ましくなく、これよりも大きいと膜の強度が低下するため好ましくない。また、内表面における空孔率は５％〜３０％であることが好ましく、７％〜２５％であることがより好ましい。これよりも空孔率が小さいと透過性が低いため好ましくなく、これよりも大きいと膜の強度が低下するため好ましくない。本発明の高分子多孔質中空糸膜は膜壁部分に空孔率が極大となる部位が存在するのが特徴のひとつであるが、この極大部における孔径は、内表面、外表面での孔径よりも大きく、かつ、０．１μｍ〜１０μｍであることが好ましく、０．２μｍ〜８μｍであることがより好ましい。これよりも孔径が小さいと膜構造の傾斜が緩やかとなりすぎてしまい、膜特性、膜特性の保持性、膜特性の回復性が低下してしまって好ましくない。これよりも大きいと膜の強度が低下するため好ましくない。また、極大部における空孔率は、内表面、外表面での空孔率よりも大きく、かつ、４０％〜８０％であることが好ましく、４５％〜７０％であることがより好ましい。これよりも空孔率が小さいと膜構造の傾斜が緩やかとなりすぎてしまい、膜特性、膜特性の保持性、膜特性の回復性が低下してしまって好ましくない。これよりも大きいと膜の強度が低下するため好ましくない。外表面における孔径は内表面における孔径よりも大きければ特に制限されないが、０．０２〜２μｍが好ましい。これよりも孔径が小さいと透過性が低いため好ましくなく、これよりも大きいと膜の強度が低下するため好ましくない。外表面における空孔率は特に制限されないが、５％〜３０％であることが好ましく、７％〜２５％であることがより好ましい。これよりも空孔率が小さいと透過性が低く、隣接する中空糸膜同士の固着がおこりやすいため好ましくなく、これよりも大きいと膜の強度が低下するため好ましくない。なお、ここでいう空孔率、孔径とはそれぞれ、前記式［１］で得られる空孔率、［２］および［３］で得られる平均孔径である。
【００２７】
本発明の高分子多孔質中空糸膜においては、バブルポイントによって得られる最大孔径をｄＢmax[μｍ]、25℃における純水の透過性をＦ[Ｌ／（ｈ・ｍ2・ｂａｒ）]としたとき、
（ａ）(１／１００００)・Ｆ≦ｄＢmax≦（１／４０００）・Ｆ  かつ
（ｂ）０．０５[μｍ]≦ｄＢmax≦１[μｍ]
の関係にあることが好ましい。ある透水性を実現するには、細孔の径と数が寄与していると考えられる。透水性を向上させるために細孔の数を大幅に増加させると、膜の強度が低下し、実際の使用時にリークや破断が生じてしまう可能性が高まる。また、細孔の径を大幅に増大させると、除去すべき物質が漏れ出てしまう可能性が高まる。ｄmaxが（１／１００００）・Ｆよりも小さい場合には、Ｆを実現するために孔数が多くならなければならず、膜強度の低下を招き好ましくない。また、ｄmaxが（１／４０００）・Ｆよりも大きい場合には、孔径が大きくなり、分離特性の悪化を招き好ましくない。（１／１００００）・Ｆ≦ｄmax≦（１／４０００）・Ｆの範囲にｄmaxがあることによって、十分な膜強度と分離特性が実現される。
【００２８】
長期の安定した透過性、分離特性を得るためには、膜への被処理液由来物質の非特異的な吸着を抑制することが必要である。水性流体を膜処理する場合、膜素材の親水性を高めることによってこのような非特異吸着は低下させることができるが、親水性高分子溶離の可能性もあり、効果的に極力抑えた量の導入が好ましい。本発明においては、中空糸膜全体における親水性高分子の含量をＣa[重量％]、内表面における親水性高分子の含量をＣi[重量％]、外表面における親水性高分子の含量をＣo[重量％]としたとき、
（ａ）  １[重量％]≦Ｃa≦１０[重量％]  かつ
（ｂ）  Ｃa≦ＣiかつＣa≦Ｃo  かつ
（ｃ）  Ｃo≦Ｃi
であることが好ましい。これを満足することにより、全体の量は親水性付与に必要かつ十分な量が、被処理液と主に接触する膜表面に濃縮、特に分離特性を規定する内表面に濃縮されて存在することになり、好ましい。
【００２９】
架橋などの処理によって構造の一部を改変した親水性高分子は、本来その親水性高分子が持つ特性と微妙に異なる挙動を示すことが考えられる。水性流体処理時の膜特性、およびその保持性を確保するために、本発明の高分子多孔質中空糸膜に含まれる親水性高分子は実質的に不溶化されていないことが好ましく、具体的には不溶成分の含有率が膜全体に対して２重量％未満であることが好ましい。ここで言う不溶成分の含有率は、成形、乾燥された中空糸膜を製膜原液に使用される溶媒に溶解した際に、溶解せずに残存する成分の比率を意味する。具体的には、以下の方法で算出される含有率を意味する。すなわち、中空糸膜１０ｇを取り、１００ｍｌのジメチルホルムアミドに溶解した溶液を遠心分離機で１５００ｒｐｍ、１０分間かけた後上澄みを除去する。残った不溶物に再度、１００ｍｌのジメチルホルムアミドを添加して、撹拌をおこなった後、同条件で遠心分離操作をおこない、上澄みを除去する。再び、１００ｍｌのジメチルホルムアミドを添加して撹拌し、同様の遠心分離操作をおこなった後、上澄みを除去する。残った固形物を蒸発乾固して、その量から不溶成分の含有率を求める。
【００３０】
本発明の高分子多孔質中空糸膜の径や膜厚は、使用される用途に応じて適宜選択すればよく、特に制限されないが、内径は１００〜１５００μｍが好ましく、より好ましくは１３０〜１３００μｍである。また、膜厚は５〜６００μｍが好ましく、より好ましくは１０〜５００μｍである。これよりも内径が小さいと、用途によっては被処理液中の成分により内腔の閉塞などが生じる可能性があり、好ましくない。これよりも内径が大きいと、中空糸膜のつぶれ、ゆがみなどを生じやすくなるため、好ましくない。膜厚がこれよりも小さいと、中空糸膜のつぶれ、ゆがみなどを生じやすくなるため、好ましくない。これよりも膜厚が大きいと、処理流体が膜壁を通過する際の抵抗が大きくなり、透過性が低下するため好ましくない。
【００３１】
本発明の高分子多孔質中空糸膜の製造方法はなんら限定されるものではないが、疎水性高分子、親水性高分子、溶媒、非溶媒を混合溶解し、脱泡したものを製膜溶液として芯液とともに二重管ノズルの環状部、中心部から同時に吐出し、空走部（エアギャップ部）を経て凝固浴中に導いて中空糸膜を形成し（乾湿式紡糸法）、水洗後巻き取り、乾燥する方法が例示される。
【００３２】
製膜溶液に使用される溶媒は、Ｎ−メチル−２−ピロリドン（以下ＮＭＰと略記する）、Ｎ，Ｎ−ジメチルホルムアミド（以下ＤＭＦと略記する）、Ｎ，Ｎ−ジメチルアセトアミド（以下ＤＭＡｃと略記する）、ジメチルスルホキシド（以下ＤＭＳＯと略記する）、ε−カプロラクタムなど、使用される疎水性高分子、親水性高分子の良溶媒であれば広く使用することが可能であるが、疎水性高分子としてＰＳｆ、ＰＥＳなどのポリスルホン系高分子を使用する場合には、ＮＭＰ、ＤＭＦ、ＤＭＡｃなどのアミド系アプロティック溶媒が好ましく、ＮＭＰが特に好ましい。なお、本発明においてアミド系溶媒とは、構造中にＮ−Ｃ（＝Ｏ）のアミド結合を含有する溶媒を意味し、アプロティック溶媒とは、構造中において炭素原子以外のヘテロ原子に直接結合した水素原子を含有していない溶媒を意味する。
【００３３】
また、製膜溶液には高分子の非溶媒を添加することも可能である。使用される非溶媒としては、例えば、エチレングリコール、プロピレングリコール、ジエチレングリコール（以下ＤＥＧと略記する）、トリエチレングリコール（以下ＴＥＧと略記する）、ポリエチレングリコール（以下ＰＥＧと略記する）、グリセリン、水などが例示されるが、疎水性高分子としてＰＳｆ、ＰＥＳなどのポリスルホン系高分子、親水性高分子としてＰＶＰを使用する場合には、ＤＥＧ、ＴＥＧ、ＰＥＧなどのエーテルポリオールが好ましく、ＴＥＧが特に好ましい。なお、本発明においてエーテルポリオールとは、構造中に少なくともひとつのエーテル結合と、ふたつ以上の水酸基を有する物質を意味する。
【００３４】
詳細な機構は不明であるが、これらの溶媒、非溶媒を使用して調製した製膜原液を使用することで、紡糸工程における相分離（凝固）が制御され、本発明の好ましい膜構造を形成するのに有利になると考えられる。なお、相分離の制御には、後述の芯液組成や凝固浴中の液（外部凝固液）の組成も重要になる。
【００３５】
製膜原液における疎水性高分子の濃度は、該原液からの製膜が可能であれば特に制限されないが、１０〜３５重量％が好ましく、１０〜３０重量％がより好ましい。高い透過性を得るには疎水性高分子の濃度は低いほうが好ましいが、過度に低いと強度の低下や、分画特性の悪化を招く可能性があるので、１０〜２５重量％が好ましい。親水性高分子の添加量は、中空糸膜に親水性を付与し、水性流体処理時の非特異吸着を抑制するのに十分な量であれば特に制限されないが、疎水性高分子に対する親水性高分子の比率として１０〜３０重量％が好ましく、１０〜２０重量％がより好ましい。親水性高分子の添加量がこれよりも少ないと、膜への親水性付与が不十分となり、膜特性の保持性が低下する可能性がある。また、これよりも多いと、親水性付与効果が飽和してしまい効率がよくなく、また、製膜原液の相分離（凝固）が過度に進行しやすくなり、本発明の好ましい膜構造を形成するのに不利となる。
【００３６】
製膜原液中における溶媒／非溶媒の比は、紡糸工程における相分離（凝固）の制御に重要な要因となる。具体的には、溶媒／非溶媒の含有量が重量比で３０／７０〜７０／３０であることが好ましく、３５／６５〜６０／４０であることがより好ましく、３５／６５〜５５／４５であることがさらに好ましい。溶媒の含有量がこれよりも少ないと凝固が進行しやすくなり、膜構造が緻密化しすぎて透過性が低下してしまう。また、溶媒含有量がこれよりも多いと相分離の進行が過度に抑制され、大孔径の空孔が生じやすくなり、分画特性や強度の低下を招く可能性が大きくなり好ましくない。
【００３７】
製膜原液は、疎水性高分子、親水性高分子、溶媒、非溶媒を混合、攪拌して溶解することで得られる。この際、適宜温度をかけることで効率的に溶解を行うことができるが、過度の加熱は高分子の分解を招く危険があるので、好ましくは３０〜１００℃、より好ましくは４０〜８０℃である。また、親水性高分子としてＰＶＰを使用する場合、ＰＶＰは空気中の酸素の影響により酸化分解を起こす傾向にあることから、紡糸溶液の溶解は不活性気体封入下で行うのが好ましい。不活性気体としては、窒素、アルゴンなどが上げられるが、窒素を用いるのが好ましい。このとき、溶解タンク内の残存酸素濃度は３％以下であることが好ましい。窒素封入圧力を高めてやれば溶解時間短縮が望めるが、高圧にするには設備費用が嵩む点と、作業安全性の面から大気圧以上２ｋｇｆ／ｃｍ2以下が好ましい。
【００３８】
製膜を行うに際しては、中空糸膜への異物混入による膜構造の欠陥の生成を回避するために、異物を排除した製膜原液を使用することが好ましい。具体的には、異物の少ない原料を用いる、製膜原液を濾過し異物を低減する方法等が有効である。本発明では、中空糸膜束の膜厚よりも小さな孔径のフィルターを用いて製膜原液を濾過してからノズルより吐出するのが好ましく、具体的には均一溶解した紡糸溶液を溶解タンクからノズルまで導く間に設けられた孔径１０〜５０μｍの焼結フィルターを通過させる。濾過処理は少なくとも１回行えば良いが、ろ過処理を何段階かにわけて行う場合は後段になるに従いフィルターの孔径を小さくしていくのが濾過効率およびフィルター寿命を延ばす意味で好ましい。フィルターの孔径は１０〜４５μｍがより好ましく、１０〜４０μｍがさらに好ましい。フィルター孔径が小さすぎると背圧が上昇し、生産性が落ちることがある。
【００３９】
また、製膜原液からは気泡を排除するのが欠陥のない中空糸膜を得るのに有効である。気泡混入を抑える方法としては、製膜原液の脱泡を行うのが有効である。製膜原液の粘度にもよるが、静置脱泡や減圧脱泡を用いることができる。この場合、溶解タンク内を常圧から−１００〜−７５０ｍｍＨｇに減圧した後、タンク内を密閉し３０分〜１８０分間静置する。この操作を数回繰り返し脱泡処理を行う。減圧度が低すぎる場合には、脱泡の回数を増やす必要があるため処理に長時間を要することがある。また減圧度が高すぎると、系の密閉度を上げるためのコストが高くなることがある。トータルの処理時間は５分〜５時間とするのが好ましい。処理時間が長すぎると、減圧の影響により製膜原液の構成成分が分解、劣化することがある。処理時間が短すぎると脱泡の効果が不十分になることがある。
【００４０】
中空糸膜の製膜時に使用される芯液の組成は、製膜原液に含まれる溶媒および非溶媒と、水との混合液を使用することが好ましい。この際、芯液中に含まれる該溶媒と該非溶媒の比率は、製膜原液の溶媒／非溶媒比率と同一とすることが好ましい。製膜原液に使用されるのと同一の溶媒および非溶媒を、製膜原液中の比率と同一にして混合し、これに水を添加して希釈したものが好ましく用いられる。芯液中の水の含量は、１０〜４０重量％、好ましくは１５〜３０重量％である。水の含有量がこれよりも多いと凝固が進行しやすくなり、膜構造が緻密化しすぎて透過性が低下してしまう。また、水含有量がこれよりも少ないと相分離の進行が過度に抑制され、大孔径の空孔が生じやすくなり、分画特性や強度の低下を招く可能性が大きくなり好ましくない。
【００４１】
外部凝固液の組成は、製膜原液に含まれる溶媒および非溶媒と、水との混合液を使用することが好ましい。この際、芯液中に含まれる該溶媒と該非溶媒の比率は、製膜原液の溶媒／非溶媒比率と同一であることが好ましい。製膜原液に使用されるのと同一の溶媒および非溶媒を、製膜原液中の比率と同一にして混合し、これに水を添加して希釈したものが好ましく用いられる。外部凝固液中の水の含量は、３０〜８５重量％、好ましくは４０〜８０重量％である。水の含有量がこれよりも多いと凝固が進行しやすくなり、膜構造が緻密化しすぎて透過性が低下してしまう。また、水含有量がこれよりも少ないと相分離の進行が過度に抑制され、大孔径の空孔が生じやすくなり、分画特性や強度の低下を招く可能性が大きくなり好ましくない。また、外部凝固液の温度は、低いと凝固が進行しやすくなり、膜構造が緻密化しすぎて透過性が低下してしまう。また、高いと相分離の進行が過度に抑制され、大孔径の空孔が生じやすくなり、分画特性や強度の低下を招く可能性が大きくなってしまうので、３０〜８０℃、好ましくは４０〜７０℃である。
【００４２】
本発明において、膜構造を制御する因子のひとつには、ノズルの温度が挙げられる。ノズルの温度は、低いと凝固が進行しやすくなり、膜構造が緻密化しすぎて透過性が低下してしまう。また、高いと相分離の進行が過度に抑制され、大孔径の空孔が生じやすくなり、分画特性や強度の低下を招く可能性が大きくなってしまうので、３０〜９０℃、好ましくは４０〜８０℃である。
【００４３】
本発明の高分子多孔質中空糸膜を得る好ましい製造方法としては、芯液とともに二重管ノズルから吐出した製膜原液を、エアギャップ部分を経て外部凝固液を満たした凝固浴中に導いて中空糸膜を形成する乾湿式紡糸法が例示されるが、ノズルから吐出された製膜原液の、エアギャップ部分での滞留時間が膜構造を制御する因子のひとつとなり得る。滞留時間が短いと、エアギャップ部分での相分離による凝集粒子の成長が抑制された状態で外部凝固液によりクエンチされるので、外表面が緻密化して透過性が低下してしまう。また、外表面の緻密化により、得られた中空糸膜が固着しやすい傾向となって好ましくない。滞留時間が長いと、大孔径の空孔が生じやすくなり、分画特性や強度の低下を招く可能性が大きくなってしまう。エアギャップにおける滞留時間の好ましい範囲は０．０５〜４秒であり、０．１〜３秒がより好ましい。
【００４４】
上記、比較的滞留時間の短いエアギャップ部分を経て、凝固浴に導かれた中空糸膜は、芯液からの凝固が進行しながら、外部からの凝固はある程度抑制された状態で、比較的凝固性のマイルドな外部凝固液と接触する。すなわち、凝固浴内に突入した直後の中空糸膜は未だ完全に構造が決定しない「生きた」状態にあるが、この「生きた」中空糸膜が凝固浴内で完全に凝固し、構造が決定されて引き上げられる。前述のとおり、外部凝固液の凝固性は比較的マイルドであるので、凝固浴内での滞留時間は完全に凝固が完了するまで十分にとる必要がある。具体的には、５〜２０秒が好ましく、１０〜２０秒がより好ましい。凝固浴内での滞留時間がこれよりも短いと凝固が不十分となり、これよりも長いと製膜速度の低下や凝固浴の大型化が必要となりいずれも好ましくない。
【００４５】
本発明の高分子多孔質膜は、内表面および外表面に緻密層を有し、内表面における孔径が外表面における孔径よりも小さく、内表面から外表面に向かって当初空孔率が増大し、少なくともひとつの極大部を通過後、再び外表面側で空孔率が減少する構造を持つのが大きな特徴であるが、このような構造を実現するには、上記の製膜原液を使用し、上記の紡糸条件によって中空糸膜を得る方法を採るのが好適である。内表面から外表面に向かって密−疎−密の非対称構造を構成させるには、中空糸膜の内側からの凝固（主として芯液による相分離・凝固）と外側からの凝固（主としてエアギャップ、外部凝固液での相分離・凝固）のバランスをとり、両者を拮抗させることで内外両表面から膜壁内部に向かっての凝固を制御しなければならない。そのための有効な制御手段が、上記芯液の組成、外部凝固液の組成・温度、エアギャップ部分での滞留時間、凝固浴内での滞留時間である。これらを上記の範囲に設定することによって、本発明の特徴的な膜構造を得ることができる。
【００４６】
本発明の高分子多孔質中空糸膜を得るには、内外両表面からの凝固進行を微妙に制御する必要があるが、その際に注意しなければならない点として、中空糸膜の凝固浴中における屈曲がある。乾湿式紡糸においては、通常、下向きに配列したノズルから製膜原液を重力方向に吐出、エアギャップ部分を経て凝固浴に導き、凝固浴内で進行方向を上向きに変更して凝固浴から引き上げ、水洗浴での洗浄を経て巻き取るのが一般的である。本発明の高分子多孔質中空糸膜は、凝固浴内突入直後には完全に構造が決定しない「生きた」状態にあるので、凝固浴内での方向転換が急激に行われると、膜構造の欠陥や破壊を招くため好ましくない。具体的には、方向転換時の曲率半径が２０〜３００ｍｍ、より好ましくは３０〜２００ｍｍとするのが好ましい。また、多点ガイドを使用し、複数のポイントで徐々に方向を転換する方法も好ましい。
【００４７】
本発明の高分子多孔質中空糸膜の製造において、完全に中空糸膜構造が固定される以前に実質的に延伸をかけないことが好ましい。実質的に延伸を掛けないとは、ノズルから吐出された紡糸溶液に弛みや過度の緊張が生じないように、紡糸工程中のローラー速度をコントロールすることを意味する。吐出線速度／凝固浴第一ローラー速度比（ドラフト比）は０．７〜１．８が好ましい範囲である。前記比が０．７未満では、走行する中空糸膜に弛みが生じ生産性の低下につながることがあるので、ドラフト比は０．８以上がより好ましく、０．９以上がさらに好ましく、０．９５以上がよりさらに好ましい。１．８を超える場合には中空糸膜の緻密層が裂けるなど膜構造が破壊されることがある。そのため、ドラフト比は、より好ましくは１．７以下、さらに好ましくは１．６以下、よりさらに好ましくは１．５以下、特に好ましくは１．４以下である。ドラフト比をこの範囲に調整することにより細孔の変形や破壊を防ぐことができ、膜性能の保持性やシャープな分画特性を発現することが可能となる。
【００４８】
製膜速度（紡速）については、欠陥のない中空糸膜が得られ、生産性が確保できれば特に制限されないが、好ましくは、５〜４０ｍ／ｍｉｎ、より好ましくは７〜２０ｍ／ｍｉｎである。これよりも紡速が低いと、生産性が低下して好ましくない。これよりも紡速が高いと、上記の紡糸条件、特にエアギャップ部分での滞留時間や、凝固浴内での滞留時間を確保するのが困難となり、好ましくない。
【００４９】
製膜後、水洗浴での洗浄を経て巻き取ることで得られた中空糸膜は、使用中や洗浄操作による膜特性の変化を抑制し、膜特性の保持性・安定性、膜特性の回復性を確保するために、加熱処理を施すのが好ましい。この加熱処理を熱水への浸漬処理とすることで、同時に、中空糸膜に残存する溶媒や非溶媒などを洗浄・除去する効果も期待できる。熱水の温度は、６０〜１００℃、より好ましくは７０〜９０℃、処理時間は３０〜１２０ｍｉｎ、より好ましくは４０〜９０ｍｉｎ、さらに好ましくは５０〜８０ｍｉｎである。温度がこれよりも低く、処理時間がこれよりも短いと、中空糸膜にかかる熱履歴が不十分となり膜特性の保持性・安定性が低下する可能性があり、また、洗浄効果が不十分となり溶出物が増加する可能性が高くなり好ましくない。温度がこれよりも高く、処理時間がこれよりも長いと、水が沸騰してしまったり、処理に長時間を要するため生産性が低下し、好ましくない。熱水に対する中空糸膜の浴比は、中空糸膜が十分に浸る量の熱水を使用すれば、特に制限されないが、あまり多量の熱水を使用するのは、生産性が低下し好ましくない。
【００５０】
製膜、加熱処理を完了した中空糸膜は、乾燥することによって、最終的に完成する。乾燥方法は、風乾、減圧乾燥、熱風乾燥など通常利用される乾燥方法が広く利用できる。最近、血液処理膜の乾燥などで利用されているマイクロ波乾燥なども利用可能であるが、簡便な装置で効率的に大量の中空糸膜を乾燥できる点で、熱風乾燥が好ましく利用され得る。乾燥に先立って、上記の加熱処理を施しておくことで、熱風乾燥による膜特性の変化も抑制することができる。熱風乾燥時の熱風温度は特に制限されないが、好ましくは４０〜１００℃、より好ましくは５０〜８０℃である。これよりも温度が低いと乾燥までに長時間を要し、これよりも温度が高いと熱風生成のためのエネルギーコストが高くなり、いずれも好ましくない。熱風の温度は、上記の熱水加熱処理の温度よりも低いことが好ましい。
【実施例】
【００５１】
以下、本発明の有効性を実施例を挙げて説明するが、本発明はこれらに限定されるものではない。なお、以下の実施例における評価方法は以下の通りである。
【００５２】
１．中空糸膜の電子顕微鏡による構造観察・解析
乾燥した中空糸膜を切断し、内表面、外表面、断面の走査型電子顕微鏡（ＳＥＭ）写真を、倍率１００００倍または２０００倍で撮影した。ＳＥＭ写真を４６６ｄｐｉの解像度でコンピュータに取り込み、画像解析ソフトを使用して解析を行い、空孔率と平均細孔面積、細孔分布を求めた。具体的には、まず、取り込んだ画像を二値化処理し、空孔部が黒、構成ポリマー部分が白となった画像を得た。この画像を解析することにより、空孔部分の個数、各空孔部分の面積、空孔部分の面積の総和を得た。読み込んだ画像の総面積と、空孔項部分の面積の総和から、次式［１］により空孔率を算出した。
空孔率［％］＝１００×（空孔部分の面積の総和／読み込んだ画像の総面積）  ［１］
空孔部分の面積の総和と、空孔部分の個数から平均空孔面積を算出し、さらに空孔の形状を円と近似して、平均空孔面積から平均孔径を算出した。（次式［２］および［３］）
空孔の面積（平均空孔面積）［μｍ2］＝空孔部分の面積の総和／空孔部分の個数  ［２］
孔径（平均孔径）［μｍ］＝（平均空孔面積／π）1/2  ［３］
さらに、各空孔部分の面積から上記同様、空孔の形状を円と近似した場合の孔径を算出し、その結果を表計算ソフトに取り込んでヒストグラムを作成して、細孔分布としてまとめた。
【００５３】
２．ミニモジュールの作製
中空糸膜を約３０ｃｍの長さに切断し、両末端をパラフィンフィルムで束ねて中空糸膜束を作製した。この中空糸膜束の両端をパイプ（スリーブ）に挿入し、ウレタンポッティング剤で固めた。端部を切断して、両末端がスリーブで固定された両端開口ミニモジュールを得た。中空糸膜の本数は、内面の表面積が５０〜１００ｃｍ2になるよう適宜設定した。
【００５４】
３．モジュールの作製
中空糸膜を約３０ｃｍの長さに切断し、ポリエチレンフィルムで巻いて中空糸膜束とした。この中空糸膜束を円筒型のポリカーボネート製モジュールケースに挿入し、両末端をウレタンポッティング剤で固めた。端部を切断して、両末端が開口したモジュールを得た。中空糸膜の本数は、内面の表面積が約２００ｃｍ2となるよう適宜設定した。なお、円筒状のモジュールケースは円筒面２箇所にポートを設け、中空糸膜の外面を流体が灌流できるようにし、両末端にはエンドキャップを装着して、中空糸膜の内面を流体が灌流できるようにした。
【００５５】
４．ループ型ミニモジュールの作製
中空糸膜を約４０ｃｍの長さに切断し、ループ型に束ね、端部をパラフィンフィルムで固定した。このループ型中空糸膜束の端部をパイプ（スリーブ）に挿入し、ウレタンポッティング剤で固めた。端部を切断して、端部がスリーブで固定されたループ型ミニモジュールを得た。中空糸膜の本数は、内面の表面積が２０〜５０ｃｍ2になるよう適宜設定した。
【００５６】
５．膜面積の計算
モジュールの膜面積は中空糸膜の内面側の径を基準として求めた。次式［４］によってモジュールの膜面積が計算できる。
Ａ＝ｎ×π×ｄ×Ｌ  ［４］
ここで、ｎは中空糸膜の本数、πは円周率、ｄは中空糸膜の内径［ｍ］、Ｌはモジュールにおける中空糸膜の有効長［ｍ］である。
【００５７】
６．微粒子による排除限界粒子径の測定
単分散ポリスチレンラテックス懸濁液（原液濃度は１０ｗ／ｖ％）を、０．１容量％のＴｗｅｅｎ２０水溶液で希釈し、０．０１ｗ／ｖ％となるよう調整した（ＰＳｔ−Ｔｗｅｅｎ液と呼称する）。ミニモジュールの片方の端部（導入側）から中空糸膜の内腔に、このＰＳｔ−Ｔｗｅｅｎ液を導入し、もう一方の端部（流出側）からＰＳｔ−Ｔｗｅｅｎ液が漏れ出たところで流出側の端部を封止し、引き続き導入側からＰＳｔ−Ｔｗｅｅｎ液の導入を継続して、中空糸膜によるデッドエンド濾過を行った。同様に、ポリスチレンラテックス懸濁液を含まない０．１容量％のＴｗｅｅｎ２０水溶液の濾過を行った。２５０ｎｍにおける液の吸光度を測定し、次式［５］によってポリスチレンラテックスの除去率Ｒｊを算出した。
Ｒｊ［％］＝１００×（ＡｐＰＳｔ−ＡｐＴ）／（ＡｆＰＳｔ−ＡｆＴ）  ［５］
ただし、ＡｐＰＳｔはＰＳｔ−Ｔｗｅｅｎ液の濾液の２５０ｎｍにおける吸光度、ＡｐＴは０．１容量％Ｔｗｅｅｎ２０水溶液の濾液の２５０ｎｍにおける吸光度、ＡｆＰＳｔはミニモジュールに導入されたＰＳｔ−Ｔｗｅｅｎ液の２５０ｎｍにおける吸光度、ＡｆＴは０．１容量％Ｔｗｅｅｎ２０水溶液の２５０ｎｍにおける吸光度を示す。単分散ポリスチレンラテックスの粒径を変えて上記Ｒｊを求め、Ｒｊ≧９５％となる最小の粒径を排除限界粒子径とした。
【００５８】
７．バブルポイントの測定・最大孔径の算出
ループ型ミニモジュール全体を十分な量の２−プロパノール（以下ｉＰＡと略記する）に１時間以上浸漬して、内腔、膜壁部分にｉＰＡを行き渡らせた。ループ型モジュールの中空糸膜部分全体がｉＰＡに浸った状態で、スリーブを圧力計を装着して加圧圧力がモニターできるようにした窒素ラインに接続し、1分間に１ｂａｒの割合で加圧した。中空糸膜の膜壁部分からコンスタントに気泡が出始めたポイントをバブルポイントＰ［ｂａｒ］として記録した。１種のサンプルにつき、３回の測定を実施し、バブルポイントの測定値の平均値をそのサンプルとのバブルポイントとした。さらに、次式［６］により、ｉＰＡで測定したバブルポイント（Ｐ［ｂａｒ］）から算出される最大孔径ｄＢmaxを得た。
ｄＢmax［μｍ］＝０．０２８６×２２．９／Ｐ  ［６］
【００５９】
８．透水率（純水Ｆｌｕｘと略記する）の測定
モジュールのエンドキャップ２箇所（それぞれ内面流入口、内面流出口と呼称する）に回路を接続し、モジュールへの純水の流入圧とモジュールからの純水の流出圧を測定できるようにした。中空糸膜の内外両面に純水を満たした。内面流入口から純水をモジュールに導入し、内面流出口に接続した回路（圧力測定点よりも下流）を鉗子で封じて流れを止め、モジュールの内面流入口から入った純水を全濾過するようにした。２５℃に保温した純水を加圧タンクに入れ、レギュレーターにより圧力を制御しながら、２５℃恒温槽で保温したモジュールへ純水を送り、透析液流出口から流出した濾液量をメスシリンダーで測定した。膜間圧力差（ＴＭＰ）は
ＴＭＰ＝（Ｐｉ＋Ｐｏ）／２    ［７］
とした。ここで、Ｐｉはモジュールの内面流入口側圧力、Ｐｏはモジュールの内面流出口側圧力である。ＴＭＰを４点変化させ濾過流量を測定し、それらの関係の傾きから純水Ｆｌｕｘ［Ｌ／ｈ／ｂａｒ］を算出した。このときＴＭＰと濾過流量の相関係数は０．９９９以上でなくてはならないとした。中空糸膜の純水Ｆｌｕｘは膜面積とモジュールの透水率から算出した。
純水Ｆｌｕｘ＝純水Ｆｌｕｘ（Ｍ）／Ａ    ［８］
ここで純水Ｆｌｕｘは中空糸膜の透水率［Ｌ／ｍ2／ｈ／ｂａｒ］、純水Ｆｌｕｘ（Ｍ）はモジュールの透水率［Ｌ／ｈ／ｂａｒ］、Ａはモジュールの膜面積［ｍ2］である。
【００６０】
９．中空糸膜表面におけるＰＶＰ含量の測定
中空糸膜１本を両面テープ上に貼り付け、ナイフで開腹した後展開して内表面を露出させた。これを試料台に貼り付けてＥｌｅｃｔｒｏｎ  Ｓｐｅｃｔｒｏｓｃｏｐｙ  ｆｏｒ  Ｃｈｅｍｉｃａｌ  Ａｎａｌｙｓｉｓ（ＥＳＣＡ）での測定を行った。なお、上記の操作は中空糸膜内表面の測定を実施する際のものであるが、外表面の測定時には、開腹・内表面露出は不要であり、単に両面テープで中空糸膜を試料台に貼り付けて測定した。測定条件は次に示すとおりであった。
測定装置：アルバック・ファイ  ＥＳＣＡ５８００
励起Ｘ線：ＭｇＫα線
Ｘ線出力：１４ｋＶ、２５ｍＡ
光電子脱出角度：４５°
分析径：４００μｍφ
パスエネルギー：２９．３５ｅＶ
分解能：０．１２５ｅＶ／ｓｔｅｐ
真空度：約１０-7Ｐａ以下
窒素の測定値（Ｎ）と硫黄の測定値（Ｓ）から、次式［９］または［１０］により膜表面でのＰＶＰ含量を算出した。
＜ＰＶＰ添加ＰＥＳ膜の場合＞
ＰＶＰ含量［重量％］
＝１００×（Ｎ×１１１）／（Ｎ×１１１＋Ｓ×２３２）    ［９］
＜ＰＶＰ添加ＰＳｆ膜の場合＞
ＰＶＰ含量［重量％］
＝１００×（Ｎ×１１１）／（Ｎ×１１１＋Ｓ×４４２）    ［１０］
【００６１】
１０．中空糸膜全体におけるＰＶＰ含量の測定
中空糸膜をＤＭＳＯ−ｄ６に溶解させ、６０℃で１Ｈ−ＮＭＲを測定した。測定には、Ｂｒｕｃｋｅｒ社製Ａｖａｎｃｅ−５００を使用した。１Ｈ−ＮＭＲスペクトルにおける７．２ｐｐｍ付近のポリスルホン系高分子の芳香環由来のピーク（ａ）と、２．０ｐｐｍ付近のＰＶＰのピロリドン環由来のピーク（ｂ）の積分強度比より、次式［１１］でＰＶＰの含量を算出した。
ＰＶＰ含有率［重量％］
＝｛（ｂ／ｎｂ）×１１１×１００｝／｛（ａ／ｎａ）×Ｍａ＋（ｂ／ｎｂ）×１１１｝
［１１］
ただし、Ｍａはポリスルホン系高分子の繰り返し単位の分子量、１１１はＰＶＰの繰り返し単位の分子量、ｎａは繰り返し単位中に含まれる上記ａのプロトンの個数、ｎｂは繰り返し単位中に含まれる上記ｂのプロトンの個数を示す。
【００６２】
１１．ワイン透過率（ワインＦｌｕｘと略記する）の測定
丹波ワイン社から市販されている酵母を含有した濁りワイン「丹波新酒にごり２００５」を、メルシャン社から市販されている「ワインライフ［白］」で希釈し、濁度が１０ＮＴＵになるよう調整した（以下評価用ワインと呼称する）。  モジュールはＲＯ水に１時間以上浸漬した後、評価用ワインで置換し、内外両面に評価用ワインを満たした。容器内に評価用ワインを満たし、２２℃になるよう温度を制御した。この容器からポンプを介して評価用ワインがモジュールの内面を灌流して容器に戻ると同時に、中空糸膜によって濾過された評価用ワインも容器に戻るよう回路を組んだ。その際、モジュールへの評価用ワインの流入圧とモジュールからの評価用ワインの流出圧を測定できるようにした。中空糸膜の内腔を、評価用ワインが１．５ｍ／ｓｅｃの流速で流れるように、内面流入口から評価用ワインを導入した。この際、ＴＭＰは約１．５ｂａｒになるよう調整した。この状態で、中空糸膜内腔に評価用ワインを灌流、一部を濾過するクロスフロー濾過を継続して実施した。所定の時間が経過した時点で、一定時間に濾過されるワインの量を測定した（例えば灌流開始後１０〜１１ｍｉｎの時点における濾過量、２０〜２１ｍｉｎの時点における濾過量）。ワインＦｌｕｘを次式［１２］により算出した。
ワインＦｌｕｘ［Ｌ／ｍ2／ｈ／ｂａｒ］
＝（１分あたりのワイン濾過量［Ｌ／ｍｉｎ］×６０／Ａ）／ＴＭＰ［ｂａｒ］  ［１２］
ただし、Ａはモジュールの膜面積［ｍ2］である。
【００６３】
（実施例１）
ＰＥＳ（住友ケムテック社製スミカエクセル（登録商標）４８００Ｐ）１９．０重量部、ＢＡＳＦ社製ＰＶＰ（コリドン（登録商標）Ｋ３０）３．０重量部、三菱化学社製ＮＭＰ３５．１重量部、三井化学社製ＴＥＧ４２．９重量部を７０℃で３時間にわたって混合、溶解し均一な溶液を得た。さらに、７０℃で常圧−７００ｍｍＨｇまで減圧した後、溶媒等が揮発して溶液組成が変化しないようにすぐに系内を密封して２時間放置脱泡を行い、この溶液を製膜原液とした。一方、ＮＭＰ３５．１重量部、ＴＥＧ４２．９重量部、ＲＯ水２２．０重量部の混合液を調製し、この溶液を芯液とした。二重管ノズルの環状部から上記製膜原液を、中心部から上記芯液を吐出し、２０ｍｍのエアギャップを経て、ＮＭＰ１３．５重量部、ＴＥＧ１６．５重量部、ＲＯ水７０．０重量部の混合液からなる外部凝固液を満たした凝固浴に導いた。この際、ノズル温度は６５℃、外部凝固液温度は５５℃に設定した。凝固浴内から中空糸膜を引き出し、１０ｍ／ｍｉｎの紡速で巻き取った。凝固浴内では径５０ｍｍの円筒状ガイドを３個使用して中空糸膜の進行方向を徐々に変え、凝固浴から引き出した。凝固浴内における中空糸膜の浸漬深さは最大で８００ｍｍ、凝固浴内での中空糸膜の走行距離は２０００ｍｍであった。中空糸膜は、内径が約１２００μｍ、膜厚が約３４０μｍになるよう、製膜原液、芯液の吐出量を制御した。
【００６４】
中空糸膜束は、８０℃のＲＯ水に６０ｍｉｎ浸漬して加熱処理を行った。その後、６０℃で１０ｈにわたり熱風乾燥を実施し、内径１１８０μｍ、膜厚３３０μｍの中空糸膜（Ａ）を得た。上記の方法で内表面、外表面、断面（膜厚方向に８分割した視野についてそれぞれ）のＳＥＭ観察を行い、画像解析を実施して各部位における空孔率と孔径を求めた。内表面、外表面、断面全体のＳＥＭ写真はそれぞれ図１、図２、図３に、空孔率、孔径の測定結果は表１に示した。表中、ＩＳとは中空糸膜の内表面、ＯＳとは中空糸膜の外表面、ＣＳ1、ＣＳ2、ＣＳ3、ＣＳ4、ＣＳ5、ＣＳ6、ＣＳ7、ＣＳ8とは中空糸膜の断面を内表面から外表面方向に８等分したときの各部分（内表面方向から順に1〜8）を意味する。内表面および外表面に緻密層が存在し、内表面における孔径（０．０５μｍ）が外表面における孔径（０．１２μｍ）よりも小さく、開孔率、孔径がＣＳ3において極大（５８％、１．３４μｍ）となっていることがわかる。
【００６５】
【表１】
0005433921.tif 000004
【００６６】
中空糸膜（Ａ）の内表面における孔径の分布と、径０．０２μｍ、０．０５μｍ、０．０８μｍ、０．１１μｍ、０．２３μｍのポリスチレンラテックスの除去率を同時にプロットしたものを図４に示した。各粒径におけるポリスチレンラテックスの除去率から、中空糸膜（Ａ）の排除限界粒子径（φmax）は０．０８μｍと判断できる。中空糸膜（Ａ）の内表面において、φmaxを超える孔径の存在割合ＤＲ［％］は、７．６％であった。φmaxの値と、ＤＲの値は表２にも示した。
【００６７】
さらに、上記の方法で測定、算出した中空糸膜（Ａ）のｄＢmax（バブルポイントによって得られる最大孔径）、純水Ｆｌｕｘ、中空糸膜全体におけるＰＶＰの含量、内表面におけるＰＶＰの含量、外表面におけるＰＶＰの含量を表２に示した。表中、ｄＢmaxとはｉＰＡで測定したバブルポイントから算出される最大孔径、Ｃａとは中空糸膜全体におけるＰＶＰの含量、Ｃｉとは中空糸膜内表面におけるＰＶＰ含量、Ｃｏとは中空糸膜外表面におけるＰＶＰ含量を意味する。ｄＢmax（０．２０μm）は(１／１００００)×純水Ｆｌｕｘ（０．１１５）と(１／４０００)×純水Ｆｌｕｘ（０．２８７５）の間に収まっていることがわかる。また、Ｃａ（１．８ｗｔ％）、Ｃｉ（２９ｗｔ％）、Ｃｏ（２４ｗｔ％）は、１≦Ｃa≦１０かつ、Ｃa≦Ｃiかつ、Ｃa≦Ｃoかつ、Ｃo≦Ｃiの関係にあることがわかる。
【００６８】
【表２】
0005433921.tif 000005
【００６９】
中空糸膜（Ａ）で作製したモジュールにより、上記の方法でワインＦｌｕｘを測定した。結果は表３に示した。表中、ＷｉｎｅＦｌｕｘ１―３０とは新たなモジュールで３０ｍｉｎのワイン濾過（クロスフロー濾過）を実施した時点で測定したワインＦｌｕｘ、ＷｉｎｅＦｌｕｘ１―１２０とはさらにワイン濾過を継続し、１２０ｍｉｎ経過時点で測定したワインＦｌｕｘ、ＷｉｎｅＦｌｕｘ２−３０とは１２０ｍｉｎのワイン濾過後、中空糸膜の外側から内腔方向に６０℃の温水を２ｂａｒの圧力で１０ｍｉｎにわたって逆濾過して洗浄を実施したモジュールを使用し、ワイン濾過を３０ｍｉｎ実施した時点でのワインＦｌｕｘ、保持率とはＷｉｎｅＦｌｕｘ１−３０に対するＷｉｎｅＦｌｕｘ１−１２０の値を百分率で示した値、回復率とはＷｉｎｅＦｌｕｘ１−３０に対するＷｉｎｅＦｌｕｘ２−３０の値を百分率で示した値をそれぞれ意味する。また、ＷｉｎｅＦｌｕｘ１−１２０測定時、濾液として得られたワインの濁度を測定した。結果は表３に濾液濁度として示した。
【００７０】
【表３】
0005433921.tif 000006
【００７１】
（実施例２）
ＰＳｆ（アモコ社製Ｐ−３５００）１８．５重量部、ＢＡＳＦ社製ＰＶＰ（コリドン（登録商標）Ｋ３０）３．５重量部、三菱化学社製ＮＭＰ３５．１重量部、三井化学社製ＴＥＧ４２．９重量部を７０℃で３時間にわたって混合、溶解し均一な溶液を得た。さらに、７０℃で常圧−７００ｍｍＨｇまで減圧した後、溶媒等が揮発して溶液組成が変化しないようにすぐに系内を密封して２時間放置脱泡を行い、この溶液を製膜原液とした。一方、ＮＭＰ３５．１重量部、ＴＥＧ４２．９重量部、ＲＯ水２２．０重量部の混合液を調製し、この溶液を芯液とした。二重管ノズルの環状部から上記製膜原液を、中心部から上記芯液を吐出し、２０ｍｍのエアギャップを経て、ＮＭＰ１３．５重量部、ＴＥＧ１６．５重量部、ＲＯ水７０．０重量部の混合液からなる外部凝固液を満たした凝固浴に導いた。この際、ノズル温度は６３℃、外部凝固液温度は５５℃に設定した。凝固浴内から中空糸膜を引き出し、１０ｍ／ｍｉｎの紡速で巻き取った。凝固浴内では径５０ｍｍの円筒状ガイドを３個使用して中空糸膜の進行方向を徐々に変え、凝固浴から引き出した。凝固浴内における中空糸膜の浸漬深さは最大で８００ｍｍ、凝固浴内での中空糸膜の走行距離は２０００ｍｍであった。中空糸膜は、内径が約１２００μｍ、膜厚が約３４０μｍになるよう、製膜原液、芯液の吐出量を制御した。
【００７２】
中空糸膜束は、８０℃のＲＯ水に６０ｍｉｎ浸漬して加熱処理を行った。その後、６０℃で１０ｈにわたり熱風乾燥を実施し、内径１１６０μｍ、膜厚３２０μｍの中空糸膜（Ｂ）を得た。上記の方法で内表面、外表面、断面（膜厚方向に８分割した視野についてそれぞれ）のＳＥＭ観察を行い、画像解析を実施して各部位における空孔率と孔径を求めた。ＩＳを中空糸膜の内表面、ＯＳを中空糸膜の外表面、ＣＳ1、ＣＳ2、ＣＳ3、ＣＳ4、ＣＳ5、ＣＳ6、ＣＳ7、ＣＳ8を中空糸膜の断面を内表面から外表面方向に８等分したときの各部分としたとき、中空糸膜（Ｂ）は内外両表面に緻密層が存在し、その構造を示す数値は次のとおりであった。また、実施例１と同様に中空糸膜（Ｂ）の内表面における孔径の分布と、φmax、ＤＲを求めた。結果は表２に示した。
ＩＳでの孔径          ：０．０４μｍ
ＩＳでの空孔率        ：８％
ＯＳでの孔径          ：０．０５μｍ
ＯＳでの空孔率        ：１１％
断面において空孔率が極大となる部位：ＣＳ3
ＣＳ3での孔径         ：２．３１μｍ
ＣＳ3での空孔率       ：５９％
【００７３】
さらに、実施例１と同様に測定した中空糸膜（Ｂ）のｄＢmax、純水Ｆｌｕｘ、Ｃａ、Ｃｉ、Ｃｏを表２に示した。ｄＢmaxは(１／１００００)×純水Ｆｌｕｘ（０．１２４）と(１／４０００)×純水Ｆｌｕｘ（０．３１０）の間に収まっていることがわかる。また、Ｃａ、Ｃｉ、Ｃｏは、１≦Ｃa≦１０かつ、Ｃa≦Ｃiかつ、Ｃa≦Ｃoかつ、Ｃo≦Ｃiの関係にあることがわかる。
【００７４】
中空糸膜（Ｂ）で作製したモジュールにより、実施例１と同様にワインＦｌｕｘを測定した。結果は表３に示した。
【００７５】
（比較例１）
市販のポリエチレン製精密濾過膜（以下ＰＥ-ＭＦ膜と呼称する）を使用し、実施例１と同様にＳＥＭで構造を観察した。ＩＳ、ＯＳ、断面全体のＳＥＭ写真をそれぞれ図５、図６、図７に示した。図７の断面像から均質の対称膜であり、膜壁部分での空孔率の極大部位は見られないことがわかる。ＰＥ−ＭＦ膜の構造を示す数値は次のとおりであった。また、実施例１と同様にＰＥ−ＭＦ膜のｄＢmax、純水Ｆｌｕｘ、内表面における孔径の分布、φmax、ＤＲを求めた。結果は表２に示した。さらに、ＰＥ-ＭＦ膜で作製したモジュールにより、実施例１と同様にワインＦｌｕｘを測定した。結果は表３に示した。
ＩＳでの孔径          ：０．２２μｍ
ＩＳでの空孔率        ：３１％
ＯＳでの孔径          ：０．２２μｍ
ＯＳでの空孔率        ：２９％
断面において空孔率が極大となる部位：なし
【００７６】
（比較例２）
市販のポリフッ化ビニリデン製精密濾過膜（以下ＰＶＤＦ-ＭＦ膜と呼称する）を使用し、実施例１と同様にＳＥＭで構造を観察した。ＩＳ、ＯＳ、断面全体のＳＥＭ写真をそれぞれ図８、図９、図１０に示した。図１０の断面像から均質の対称膜であり、膜壁部分での空孔率の極大部位は見られないことがわかる。ＰＶＤＦ−ＭＦ膜の構造を示す数値は次のとおりであった。また、実施例１と同様にＰＥ−ＭＦ膜のｄＢmax、純水Ｆｌｕｘ、内表面における孔径の分布、φmax、ＤＲを求めた。結果は表２に示した。さらに、ＰＶＤＦ-ＭＦ膜で作製したモジュールにより、実施例１と同様にワインＦｌｕｘを測定した。結果は表３に示した。
ＩＳでの孔径          ：０．３１μｍ
ＩＳでの空孔率        ：３５％
ＯＳでの孔径          ：０．１８μｍ
ＯＳでの空孔率        ：２５％
断面において空孔率が極大となる部位：なし
【００７７】
（比較例３）
ＰＥＳ（住友ケムテック社製スミカエクセル（登録商標）４８００Ｐ）１７．５重量部、ＢＡＳＦ社製ＰＶＰ（コリドン（登録商標）Ｋ９０）４．５重量部、ＤＭＡｃ７５．０重量部、ＲＯ水３．０重量部を５０℃で２時間にわたって混合、溶解し均一な溶液を得た。さらに、５０℃で常圧−７００ｍｍＨｇまで減圧した後、溶媒等が揮発して溶液組成が変化しないようにすぐに系内を密封して２時間放置脱泡を行い、この溶液を製膜原液とした。一方、ＤＭＡｃ４０．０重量部、ＲＯ水６０．０重量部の混合液を調製し、この溶液を芯液とした。二重管ノズルの環状部から上記製膜原液を、中心部から上記芯液を吐出し、４５０ｍｍのエアギャップを経て、ＤＭＡｃ２０．０重量部、ＲＯ水８０．０重量部の混合液からなる外部凝固液を満たした凝固浴に導いた。この際、ノズル温度は６５℃、外部凝固液温度は６０℃に設定した。凝固浴内から中空糸膜を引き出し、７５ｍ／ｍｉｎの紡速で巻き取った。凝固浴内では径１２ｍｍの棒状ガイドを１個使用して中空糸膜の進行方向を変え、凝固浴から引き出した。凝固浴内における中空糸膜の浸漬深さは最大で２００ｍｍ、凝固浴内での中空糸膜の走行距離は６００ｍｍであった。中空糸膜は、内径が約２００μｍ、膜厚が約３０μｍになるよう、製膜原液、芯液の吐出量を制御した。
【００７８】
得られた中空糸膜は、エンボス加工されたポリエチレン製のフィルムを巻きつけた後２７ｃｍの長さに切断して中空糸膜束とした。この中空糸膜束を８０℃のＲＯ水に３０ｍｉｎ浸漬する操作を４回繰り返し、加熱・洗浄処理を行った。得られた湿潤中空糸膜束を６００ｒｐｍ×５ｍｉｎの遠心脱液処理し、オーブン内に反射板を設置し均一加熱ができるような構造を持つマイクロ波発生装置によりマイクロ波を照射すると同時に前記乾燥装置内を７ｋＰａに減圧し６０ｍｉｎの乾燥処理を行った。マイクロ波の出力は初期１．５ｋＷから２０ｍｉｎごとに０．５ｋＷずつ低下させた。この乾燥処理により、内径１９５μｍ、膜厚２９μｍの中空糸膜（Ｃ）を得た。
【００７９】
中空糸膜（Ｃ）を使用し、実施例１と同様にＳＥＭで構造を観察した。構造としては、ＩＳにのみ緻密層を有し、内表面から外表面の方向に向かって空孔率が増大する非対称膜であった。中空糸膜（Ｃ）の構造を示す数値は次のとおりであった。また、実施例１と同様に中空糸膜の内表面におけるφmaxの測定を試みたが、ポリスチレンラテックスでの測定では０．０２μｍ未満であり、正確な測定は不可能であった。このため、ＤＲの算出も不可能であった。ｄＢmaxの測定においては、バブルポイントに達する前に糸が破壊されてしまい、測定できなかった。純水Ｆｌｕｘ、純水Ｆｌｕｘ、Ｃａ、Ｃｉ、Ｃｏについては実施例１と同様に測定し、結果は表２に示した。さらに、中空糸膜（Ｃ）で作製したモジュールにより、実施例１と同様にワインＦｌｕｘを測定した。結果は表３に示した。
ＩＳでの孔径          ：０．０１μｍ
ＩＳでの空孔率        ：８％
ＯＳでの孔径          ：０．５３μｍ
ＯＳでの空孔率        ：１５％
断面において空孔率が極大となる部位：なし
【００８０】
ワイン透過率の測定結果から明らかになったように本発明の高分子多孔質中空糸膜は、ワインＦｌｕｘの保持率、回復率が高く、膜特性の保持性、回復性に優れていることがわかる。また、濾液として得られたワインの濁度も低く、濾過成分の優れた透過性と、保持成分（非濾過成分）の除去、すなわち優れた分画特性が同時に実現されている。本発明の特徴である特定の構成、膜構造がこれらの優れた特性の発揮に寄与していると考えられる。
【産業上の利用可能性】
【００８１】
本発明の高分子多孔質中空糸膜は、上水膜、飲料処理膜、血液処理膜など種々の水性流体処理膜として適用可能であり、分画特性、透過性に優れ、またこれらの特性の経時的な低下の抑制、洗浄による膜特性の回復性が実現されているという利点を有し、産業界に寄与することが大である。
【図面の簡単な説明】
【００８２】
【図１】実施例１で得られた中空糸膜（Ａ）の内表面の電子顕微鏡写真（１００００倍）である。
【図２】実施例１で得られた中空糸膜（Ａ）の外表面の電子顕微鏡写真（１００００倍）である。
【図３】実施例１で得られた中空糸膜（Ａ）の断面の電子顕微鏡写真（２００倍）である。
【図４】実施例１で得られた中空糸膜（Ａ）の内表面における細孔分布と、中空糸膜（Ａ）      のポリスチレンラテックス除去率を示した図である。
【図５】比較例１のＰＥ−ＭＦ膜の内表面の電子顕微鏡写真（１０００倍）である。
【図６】比較例１のＰＥ−ＭＦ膜の外表面の電子顕微鏡写真（１０００倍）である。
【図７】比較例１のＰＥ−ＭＦ膜の断面の電子顕微鏡写真（１５０倍）である。
【図８】比較例２のＰＶＤＦ−ＭＦ膜の内表面の電子顕微鏡写真（１０００倍）である。
【図９】比較例２のＰＶＤＦ−ＭＦ膜の外表面の電子顕微鏡写真（１０００倍）である。
【図１０】比較例２のＰＶＤＦ−ＭＦ膜の断面の電子顕微鏡写真（１５０倍）である。
【図１】
0005433921.tif 000007
【図２】
0005433921.tif 000008
【図３】
0005433921.tif 000009
【図４】
0005433921.tif 000010
【図５】
0005433921.tif 000011
【図６】
0005433921.tif 000012
【図７】
0005433921.tif 000013
【図８】
0005433921.tif 000014
【図９】
0005433921.tif 000015
【図１０】
0005433921.tif 000016